(57)【要約】【課題】耐摩耗性及び耐欠損性に優れ、従来よりも工具寿命を長くすることのできる被覆切削工具を提供する。【解決手段】被覆切削工具６は、基材１と、基材１の上に形成された被覆層５とを含む。被覆層５は、複合化合物層３を含む。複合化合物層３は、（Ｔｉ１−ｘ−ｙＡｌｘＷｙ）Ｎで表される組成を有する。複合化合物層３の平均厚さが、１．０μｍ以上６．０μｍ以下である。複合化合物層３において、下記式（２）で表される立方晶（４２２）面の配向性指数ＴＣ（４２２）の値が、２．０以上５．０以下である。2020199615.tif 000016【選択図】図１
2020199615.tif 000002
【特許請求の範囲】
【請求項１】
基材と、該基材の上に形成された被覆層とを備える被覆切削工具であって、
前記被覆層は複合化合物層を含み、
前記複合化合物層は、下記式（１）で表される組成を有し、
（Ｔｉ１−ｘ−ｙＡｌｘＷｙ）Ｎ  ・・・（１）
（式（１）中、ｘは、Ｔｉ元素とＡｌ元素とＷ元素との合計に対するＡｌ元素の原子比を示し、０．３０≦ｘ≦０．７０を満足し、ｙは、Ｔｉ元素とＡｌ元素とＷ元素との合計に対するＷ元素の原子比を示し、０＜ｙ≦０．３０を満足する。）
前記複合化合物層の平均厚さが、１．０μｍ以上６．０μｍ以下であり、
前記複合化合物層において、下記式（２）で表される立方晶（４２２）面の配向性指数ＴＣ（４２２）の値が、２．０以上５．０以下である、被覆切削工具。
【数３】
2020199615.tif 000015
（式（２）中、Ｉ（ｈｋｌ）は、前記複合化合物層のＸ線回折における（ｈｋｌ）面のピーク強度を示し、Ｉ０（ｈｋｌ）は、ＩＣＤＤカード番号０１−０７１−５８６４における（ｈｋｌ）面の標準回折強度を示し、（ｈｋｌ）は、（１１１）、（２００）、（２２０）、（３１１）、（２２２）、（４００）、（３３１）、（４２０）及び（４２２）の９つの結晶面を指す。）
【請求項２】
前記基材の表面と垂直な断面を観察したときに、前記複合化合物層に含まれる（Ｔｉ，Ａｌ，Ｗ）Ｎの粒子のうち、アスペクト比が２以上１０以下である粒子の占める割合が６０面積％以上９５面積％以下である、請求項１に記載の被覆切削工具。
【請求項３】
前記複合化合物層に含まれる（Ｔｉ，Ａｌ，Ｗ）Ｎ粒子の平均粒径が、５０ｎｍ以上５００ｎｍ以下である、請求項１又は２に記載の被覆切削工具。
【請求項４】
前記被覆層は、前記基材と前記複合化合物層との間に形成された下部層を有し、
前記下部層は、単層構造あるいは複数の層を含む積層構造を有しており、Ｔｉ、Ｚｒ、Ｈｆ、Ｖ、Ｎｂ、Ｔａ、Ｃｒ、Ｍｏ、Ｗ、Ａｌ、ＳｉおよびＹからなる群より選ばれる少なくとも１種の元素と、Ｃ、Ｎ、ＯおよびＢからなる群より選ばれる少なくとも１種の元素とからなる化合物を含み、
前記下部層の平均厚さが、０．１μｍ以上３．５μｍ以下である、請求項１〜３のいずれか１項に記載の被覆切削工具。
【請求項５】
前記被覆層は、前記複合化合物層の上に形成された上部層を有し、
前記上部層は、単層構造あるいは複数の層を含む積層構造を有しており、Ｔｉ、Ｚｒ、Ｈｆ、Ｖ、Ｎｂ、Ｔａ、Ｃｒ、Ｍｏ、Ｗ、Ａｌ、ＳｉおよびＹからなる群より選ばれる少なくとも１種の元素と、Ｃ、Ｎ、ＯおよびＢからなる群より選ばれる少なくとも１種の元素とからなる化合物を含み、
前記上部層の平均厚さが、０．１μｍ以上３．５μｍ以下である、請求項１〜４のいずれか１項に記載の被覆切削工具。
【請求項６】
前記被覆層全体の平均厚さが、２．０μｍ以上７．０μｍ以下である、請求項１〜５のいずれか１項に記載の被覆切削工具。
【請求項７】
前記基材は、超硬合金、サーメット、セラミックス及び立方晶窒化硼素焼結体のいずれかである、請求項１〜６のいずれか１項に記載の被覆切削工具。
【発明の詳細な説明】
【技術分野】
【０００１】
本発明は、被覆切削工具に関する。
【背景技術】
【０００２】
鋼などの切削加工には、超硬合金やｃＢＮ焼結体からなる基材の表面に硬質膜が被覆された被覆切削工具が広く使用されている。中でも、超硬合金からなる基材の表面に、ＴｉＮ層、ＴｉＡｌＮ層、ＡｌＮ層などの硬質膜が被覆された被覆切削工具は、汎用性が高く、様々な加工に使用されている。
【０００３】
硬質膜に含まれる（Ｔｉ，Ａｌ，Ｗ）Ｎ層は、熱伝導率が高いことから、放熱性に優れる。また、ＡｌＮ層は、切削時の高温によってアルミナとなって、硬質膜の耐熱性を向上させるとともに、耐溶着性を向上させる。
【０００４】
特許文献１には、炭化タングステン基超硬合金で構成された工具基体の表面に硬質被覆層を形成してなる表面被覆切削工具において、（ａ）前記硬質被覆層が、Ｃｒボンバード処理後、前記工具基体表面に形成された０．５〜５．０μｍの平均層厚を有し、かつ、組成式：（ＡｌＸＴｉ１−Ｘ）Ｎ（ＸはＡｌとＴｉの合量に占めるＡｌの含有割合を示し、原子比で、０．６５≦Ｘ≦０．９０である）を満足する立方晶結晶構造を有するＡｌとＴｉの複合窒化物層であり、（ｂ）前記立方晶構造を有するＡｌとＴｉの複合窒化物層の立方晶の（１１１）面の回折強度の最高ピークの半価幅が２θで０．６≦２θ≦１．１、かつ配向性指数Ｔｃ（１１１）が、１．０≦Ｔｃ（１１１）≦２．０であることを特徴とする被覆切削工具が開示されている。
【０００５】
特許文献２には、炭化タングステン基超硬合金または炭窒化チタン基サーメットで構成された工具基体の表面に、０．８〜５．０μｍの層厚のＴｉとＡｌとＭ（但し、Ｍは、ＷまたはＭｏ）の複合窒化物からなる硬質被覆層が蒸着形成された被覆切削工具において、前記硬質被覆層は、ＴｉとＡｌとＭの複合窒化物の粒状晶組織からなる薄層Ａと柱状晶組織からなる薄層Ｂとの交互積層構造を有し、前記薄層Ａおよび薄層Ｂはそれぞれ０．０５〜２．０μｍの層厚を有し、さらに、前記薄層Ａを構成する粒状晶の平均結晶粒径は３０ｎｍ以下であり、前記薄層Ｂを構成する柱状晶の平均結晶粒径は５０〜５００ｎｍであることを特徴とする被覆切削工具が開示されている。
【先行技術文献】
【特許文献】
【０００６】
【特許文献１】特開２０１５−１１０２５６号
【特許文献２】特開２０１１−２２４６８５号
【発明の概要】
【発明が解決しようとする課題】
【０００７】
近年、加工能率を上げるために従来よりも切削条件が厳しくなる傾向がある。そのような傾向の中で、従来よりも寿命の長い切削工具が求められている。
【０００８】
特に、クーラントを使用しない高速加工においては、切削加工時の発熱によってすくい面のクレータ摩耗が進行する。このため、被覆切削工具の切れ刃の強度が低下するので、チッピングおよび欠損を生じることあった。
【０００９】
特許文献１に開示された被覆切削工具は、被覆層にＷ元素が含まれていないため、耐熱性の向上に限界があった。また、被覆層に含まれる結晶が（１１１）面に配向しているため、硬さに優れるものの、靭性が不十分であった。このような理由から、特許文献１に開示された被覆切削工具は、耐欠損性が劣り、工具寿命を長くすることができないという問題があった。
【００１０】
特許文献２に開示された被覆切削工具は、（Ｔｉ，Ａｌ，Ｗ）Ｎ層に含まれる結晶の配向性が制御されていないため、耐欠損性が劣り、工具寿命を長くすることができないという問題があった。
【００１１】
本発明は、耐摩耗性及び耐欠損性に優れ、従来よりも工具寿命を長くすることのできる被覆切削工具を提供することを目的とする。
【課題を解決するための手段】
【００１２】
本発明者は、上記の課題を解決するために種々研究を行った。その結果、被覆層に含まれる（Ｔｉ，Ａｌ，Ｗ）Ｎ層の配向性を制御することにより、従来よりも耐摩耗性及び耐欠損性に優れる被覆切削工具が得られることを発見し、本発明を完成させた。具体的には、被覆層に含まれる（Ｔｉ，Ａｌ，Ｗ）Ｎ層を（４２２）面に配向させることによって、硬さと靭性のバランスに優れ、耐摩耗性と耐欠損性に優れる被覆切削工具が得られることを発見した。
【００１３】
本発明の要旨は、以下の通りである。
［１］基材と、該基材の上に形成された被覆層とを備える被覆切削工具であって、
前記被覆層は複合化合物層を含み、
前記複合化合物層は、下記式（１）で表される組成を有し、
（Ｔｉ１−ｘ−ｙＡｌｘＷｙ）Ｎ  ・・・（１）
（式中、ｘは、Ｔｉ元素とＡｌ元素とＷ元素との合計に対するＡｌ元素の原子比を示し、０．３０≦ｘ≦０．７０を満足し、ｙは、Ｔｉ元素とＡｌ元素とＷ元素との合計に対するＷ元素の原子比を示し、０＜ｙ≦０．３０を満足する。）
前記複合化合物層の平均厚さが、１．０μｍ以上６．０μｍ以下であり、
前記複合化合物層において、下記式（２）で表される立方晶（４２２）面の配向性指数ＴＣ（４２２）の値が、２．０以上５．０以下である、被覆切削工具。
【００１４】
【数１】
2020199615.tif 000003
【００１５】
（式（２）中、Ｉ（ｈｋｌ）は、前記複合化合物層のＸ線回折における（ｈｋｌ）面のピーク強度を示し、Ｉ０（ｈｋｌ）は、ＩＣＤＤカード番号０１−０７１−５８６４における（ｈｋｌ）面の標準回折強度を示し、（ｈｋｌ）は、（１１１）、（２００）、（２２０）、（３１１）、（２２２）、（４００）、（３３１）、（４２０）及び（４２２）の９つの結晶面を指す。）
【００１６】
［２］前記基材の表面と垂直な断面を観察したときに、前記複合化合物層に含まれる（Ｔｉ，Ａｌ，Ｗ）Ｎの粒子のうち、アスペクト比が２以上１０以下である粒子の占める割合が６０面積％以上９５面積％以下である、［１］に記載の被覆切削工具。
【００１７】
［３］前記複合化合物層に含まれる（Ｔｉ，Ａｌ，Ｗ）Ｎ粒子の平均粒径が、５０ｎｍ以上５００ｎｍ以下である、［１］又は［２］に記載の被覆切削工具。
【００１８】
［４］前記被覆層は、前記基材と前記複合化合物層との間に形成された下部層を有し、
前記下部層は、単層構造あるいは複数の層を含む積層構造を有しており、Ｔｉ、Ｚｒ、Ｈｆ、Ｖ、Ｎｂ、Ｔａ、Ｃｒ、Ｍｏ、Ｗ、Ａｌ、ＳｉおよびＹからなる群より選ばれる少なくとも１種の元素と、Ｃ、Ｎ、ＯおよびＢからなる群より選ばれる少なくとも１種の元素とからなる化合物を含み、
前記下部層の平均厚さが、０．１μｍ以上３．５μｍ以下である、［１］〜［３］のいずれかに記載の被覆切削工具。
【００１９】
［５］前記被覆層は、前記複合化合物層の上に形成された上部層を有し、
前記上部層は、単層構造あるいは複数の層を含む積層構造を有しており、Ｔｉ、Ｚｒ、Ｈｆ、Ｖ、Ｎｂ、Ｔａ、Ｃｒ、Ｍｏ、Ｗ、Ａｌ、ＳｉおよびＹからなる群より選ばれる少なくとも１種の元素と、Ｃ、Ｎ、ＯおよびＢからなる群より選ばれる少なくとも１種の元素とからなる化合物を含み、
前記上部層の平均厚さが、０．１μｍ以上３．５μｍ以下である、［１］〜［４］のいずれかに記載の被覆切削工具。
【００２０】
［６］前記被覆層全体の平均厚さが、２．０μｍ以上７．０μｍ以下である、［１］〜［５］のいずれかに記載の被覆切削工具。
【００２１】
［７］前記基材は、超硬合金、サーメット、セラミックス及び立方晶窒化硼素焼結体のいずれかである、［１］〜［６］のいずれかに記載の被覆切削工具。
【発明の効果】
【００２２】
本発明によれば、耐摩耗性及び耐欠損性に優れ、従来よりも工具寿命を長くすることのできる被覆切削工具を提供することができる。
【図面の簡単な説明】
【００２３】
【図１】被覆切削工具の断面模式図である。
【発明を実施するための形態】
【００２４】
以下、本発明の実施形態について詳細に説明する。
図１は、本実施形態に係る被覆切削工具６の断面模式図である。図１に示すように、被覆切削工具６は、基材１と、基材１の表面に形成された被覆層５とを含む。
【００２５】
基材１としては、被覆切削工具の基材として従来用いられているものであれば、特に限定なく使用可能である。基材１の例として、超硬合金、サーメット、セラミックス、立方晶窒化硼素焼結体、ダイヤモンド焼結体、高速度鋼などを挙げることができる。基材１は、超硬合金、サーメット、セラミックスおよび立方晶窒化硼素焼結体のいずれかであることが好ましい。
【００２６】
被覆層５全体の平均厚さは、２．０μｍ以上７．０μｍ以下であることが好ましい。被覆層５全体の平均厚さが２．０μｍ未満であると、被覆切削工具の耐摩耗性が低下する傾向がある。一方、被覆層５全体の平均厚さが７．０μｍを超えると、被覆切削工具の耐欠損性が低下する傾向がある。被覆層５全体の平均厚さは、より好ましくは、２．２μｍ以上６．５μｍ以下であり、さらに好ましくは、２．４μｍ以上６．０μｍ以下である。
【００２７】
以下、被覆層５に含まれる各層について説明する。
図１に示すように、被覆層５は、複合化合物層３を含む。複合化合物層３は、下記式（１）で表される組成を有する。
（Ｔｉ１−ｘ−ｙＡｌｘＷｙ）Ｎ  ・・・（１）
（式中、ｘは、Ｔｉ元素とＡｌ元素とＷ元素との合計に対するＡｌ元素の原子比を示し、０．３０≦ｘ≦０．７０を満足し、ｙは、Ｔｉ元素とＡｌ元素とＷ元素との合計に対するＷ元素の原子比を示し、０＜ｙ≦０．３０を満足する。）
【００２８】
金属元素全体に対するＡｌ含有量が３０原子％以上（０．３０≦ｘ）であると、複合化合物層３の高温下での結晶安定性及び耐酸化性が向上する。その結果、耐摩耗性および耐欠損性に優れる被覆切削工具が得られる。一方、金属元素全体に対するＡｌ含有量が７０原子％以下（ｘ≦０．７０）であると、六方晶の形成が抑制されるため、硬度の低下が抑制される。その結果、耐摩耗性に優れる被覆切削工具が得られる。金属元素全体に対するＡｌ含有量は、好ましくは、３５原子％以上６５原子％以下であり、より好ましくは、４０原子％以上６０原子％以下である。
【００２９】
金属元素全体に対するＷ含有量が０原子％を超える（０＜ｙ）と、複合化合物層３の耐熱性が向上し、耐クレータ摩耗性が向上する。その結果、切れ刃の強度が低下することによる欠損の発生を抑制することができる。一方、金属元素全体に対するＷ含有量が３０原子％以下（ｙ≦０．３０）であると、複合化合物層３をＰＶＤによって形成する際の放電が安定する。その結果、被覆切削工具を容易に製造することができる。金属元素全体に対するＷ含有量は、好ましくは、５原子％以上２５原子％以下であり、より好ましくは、５原子％以上２０原子％以下である。
【００３０】
なお、図１では、被覆層５に１つの複合化合物層３が含まれている例を示しているが、被覆層５には２つ以上の複合化合物層３が含まれてもよい。
【００３１】
複合化合物層３の平均厚さは、１．０μｍ以上６．０μｍ以下である。複合化合物層３の平均厚さが１．０μｍ未満であると、複合化合物層３の耐摩耗性が低下する傾向がある。一方、複合化合物層３の平均厚さが６．０μｍを超えると、複合化合物層３の耐欠損性が低下する傾向がある。複合化合物層３の平均厚さは、好ましくは、１．５μｍ以上５．５μｍ以下であり、より好ましくは、２．４μｍ以上５．０μｍ以下である。複合化合物層３の平均厚さの求め方については後述する。
【００３２】
基材１の表面と垂直な断面を観察したときに、複合化合物層３に含まれる（Ｔｉ，Ａｌ，Ｗ）Ｎの粒子のうち、アスペクト比が２以上１０以下である粒子の占める割合が６０面積％以上９５面積％以下であることが好ましい。
【００３３】
複合化合物層３に含まれる（Ｔｉ，Ａｌ，Ｗ）Ｎの粒子のアスペクト比が２以上であると、粒子の脱落を抑制する効果が得られる。その結果、被覆切削工具の耐欠損性が向上する。一方、（Ｔｉ，Ａｌ，Ｗ）Ｎの粒子のアスペクト比が１０以下であると、複合化合物層３を容易に形成できるため、被覆切削工具を容易に製造することができる。
【００３４】
アスペクト比が２以上１０以下である（Ｔｉ，Ａｌ，Ｗ）Ｎ粒子の占める割合が６０面積％以上であると、粒子の脱落を抑制する効果が高くなる。その結果、被覆切削工具の耐欠損性が一層向上する。一方、アスペクト比が２以上１０以下である（Ｔｉ，Ａｌ，Ｗ）Ｎ粒子の占める割合が９５面積％以下であると、複合化合物層３をより容易に形成できるため、被覆切削工具をより容易に製造することができる。アスペクト比が２以上１０以下である（Ｔｉ，Ａｌ，Ｗ）Ｎ粒子の占める割合は、より好ましくは、６４面積％以上９２面積％以下であり、さらに好ましくは、６６面積％以上９０面積％以下である。
【００３５】
ここでいう「アスペクト比」は、以下の式によって求めることができる。
アスペクト比  ＝  長軸Ａの長さ／短軸Ｂの長さ
長軸Ａとは、複合化合物層３の断面組織内に存在する（Ｔｉ，Ａｌ，Ｗ）Ｎ粒子を見たときに、その粒子の外周上の２点を結ぶ線分のうち最も長い線分を意味する。短軸Ｂとは、その粒子の外周上の２点を結ぶ線分のうち、長軸Ａに直交する線分の中で最も長い線分を意味する。
【００３６】
ここでいう「面積割合」は、以下の式によって求めることができる。
面積割合（％）  ＝  ｛アスペクト比が２以上１０以下である（Ｔｉ，Ａｌ，Ｗ）Ｎ粒子の占める面積／（Ｔｉ，Ａｌ，Ｗ）Ｎ粒子全体の占める面積｝×１００
【００３７】
複合化合物層３に含まれる（Ｔｉ，Ａｌ，Ｗ）Ｎ粒子のアスペクト比は、複合化合物層３の断面組織を観察して求めることができる。また、アスペクト比が２以上１０以下である（Ｔｉ，Ａｌ，Ｗ）Ｎ粒子の占める面積割合も、複合化合物層３の断面組織を観察して求めることができる。ここでいう「断面組織」は、基材１の表面に対して垂直又は略垂直な、複合化合物層３の断面組織を意味する。断面組織の観察には、例えば、走査電子顕微鏡（ＳＥＭ）や電界放出型走査電子顕微鏡（ＦＥ−ＳＥＭ）などに付属した電子線後方散乱回折装置（ＥＢＳＤ）を用いることができる。
【００３８】
断面組織は、例えば、以下の方法で観察することができる。
まず、被覆切削工具を、基材の表面と垂直又は略垂直な方向に鏡面研磨する。鏡面研磨の方法としては、例えば、ダイヤモンドペーストまたはコロイダルシリカを用いて研磨する方法や、イオンミリングが挙げられる。
【００３９】
次に、鏡面研磨によって得られた断面組織を有する試料を、ＦＥ−ＳＥＭにセットする。試料の断面組織に、７０度の入射角度、１５ｋＶの加速電圧、および０．５ｎＡの照射電流で、電子線を照射する。
【００４０】
ＥＢＳＤにより、被覆切削工具の逃げ面における断面組織を、３００μｍ２の測定範囲において、０．１μｍのステップサイズで測定するのが望ましい。このとき、方位差が５°以上の境界を結晶粒界とみなし、この結晶粒界によって囲まれる領域を粒子とみなす。
【００４１】
複合化合物層３に含まれる（Ｔｉ，Ａｌ，Ｗ）Ｎ粒子の平均粒径は、５０ｎｍ以上５００ｎｍ以下であることが好ましい。複合化合物層３に含まれる（Ｔｉ，Ａｌ，Ｗ）Ｎ粒子の平均粒径が５０ｎｍ以上であると、切削加工中に粒子が脱落するのを抑制することができるため、被覆切削工具の耐摩耗性を向上させることができる。一方、複合化合物層３に含まれる（Ｔｉ，Ａｌ，Ｗ）Ｎ粒子の平均粒径が５００ｎｍ以下であると、加工中に発生した亀裂が基材に向かって進展するのを抑制することができるため、被覆切削工具の耐欠損性を向上させることができる。複合化合物層３に含まれる（Ｔｉ，Ａｌ，Ｗ）Ｎ粒子の平均粒径は、より好ましくは、５５ｎｍ以上４００ｎｍ以下であり、さらに好ましくは、６０ｎｍ以上３８４ｎｍ以下である。
【００４２】
ここで、「粒径」とは、（Ｔｉ，Ａｌ，Ｗ）Ｎ粒子の短軸Ｂの長さを意味する。「平均粒径」とは、複合化合物層３の断面組織を観察したときに、その断面組織に含まれる（Ｔｉ，Ａｌ，Ｗ）Ｎ粒子の粒径の算術平均値を意味する。なお、（Ｔｉ，Ａｌ，Ｗ）Ｎ粒子の平均粒径を求めるためには、断面組織に含まれる１０個以上の粒子の粒径を測定することが望ましい。
【００４３】
複合化合物層３に含まれる（Ｔｉ，Ａｌ，Ｗ）Ｎ粒子の平均粒径は、複合化合物層３の断面組織を観察して求めることができる。複合化合物層３の断面組織を観察するためには、上述のアスペクト比を求める際の方法と同様の方法を用いることができる。
【００４４】
本実施形態の被覆切削工具６は、被覆層５に含まれる複合化合物層３が立方晶（４２２）面に配向していることを特徴とする。具体的には、下記式（２）で表される立方晶（４２２）面の配向性指数ＴＣ（４２２）が２．０以上５．０以下であることを特徴とする。
【００４５】
【数２】
2020199615.tif 000004
【００４６】
式（２）中、Ｉ（ｈｋｌ）は、前記複合化合物層のＸ線回折における（ｈｋｌ）面のピーク強度を示し、Ｉ０（ｈｋｌ）は、ＩＣＤＤカード番号０１−０７１−５８６４における（ｈｋｌ）面の標準回折強度を示し、（ｈｋｌ）は、（１１１）、（２００）、（２２０）、（３１１）、（２２２）、（４００）、（３３１）、（４２０）及び（４２２）の９つの結晶面を指す。
【００４７】
（１１１）面は、最密面であるため、硬さが高くなる。一方、（２００）面は、硬さが抑制されるが、靭性に優れる傾向がある。（４２２）面は、（１１１）面と、（２００）面の特徴を有する。すなわち、（４２２）面は、（２００）面よりも硬さが高く、（１１１）面よりも靭性に優れる。したがって、複合化合物層３を（４２２）面に配向させることによって、硬さと靭性のバランスに優れ、耐摩耗性と耐欠損性に優れる被覆切削工具が得られる。
【００４８】
複合化合物層３の各面指数のピーク強度は、市販のＸ線回折装置を用いて測定することができる。例えば、株式会社リガク製のＸ線回折装置ＲＩＮＴ  ＴＴＲIII（製品名）を用いることができる。測定には、Ｃｕ−Ｋα線を用いた２θ／θ集中法光学系のＸ線回折測定を用いることができる。Ｘ線回折の測定条件は、例えば、以下の通りである。
出力：５０ｋＶ、２５０ｍＡ、
入射側ソーラースリット：５°、
発散縦スリット：２／３°、
発散縦制限スリット：５ｍｍ、
散乱スリット２／３°、
受光側ソーラースリット：５°、
受光スリット：０．３ｍｍ、
ＢＥＮＴモノクロメータ、
受光モノクロスリット：０．８ｍｍ、
サンプリング幅：０．０１°、
スキャンスピード：４°／ｍｉｎ、
２θ測定範囲：３０°〜１３５°
【００４９】
Ｘ線回折図形から、上記の各面指数のピーク強度を求めるときに、Ｘ線回折装置に付属の解析ソフトウェアを用いてもよい。解析ソフトウェアを用いるときには、三次式近似を用いてバックグラウンド処理およびＫα２ピーク除去を行うとともに、Ｐｅａｒｓｏｎ−VII関数を用いてプロファイルフィッティングを行う。これにより、各ピーク強度を求めることができる。
【００５０】
上記式（２）において、ＩＣＤＤカード番号は、（Ｔｉ、Ａｌ）Ｎに関する番号を使用している。（Ｔｉ，Ａｌ，Ｗ）Ｎ層は、（Ｔｉ，Ａｌ）ＮにＷ元素を固溶させた組成を有しているためである。また、（Ｔｉ，Ａｌ，Ｗ）Ｎと（Ｔｉ、Ａｌ）Ｎとは、ＸＲＤにおけるピーク位置（２θ）がほぼ同じ位置に観察されるためである。ＩＣＤＤカード番号０１−０７１−５８６４に記載された標準回折強度Ｉ０（ｈｋｌ）は、以下の表１の通りである。
【００５１】
【表１】
2020199615.tif 000005
【００５２】
複合化合物層３を構成する（Ｔｉ，Ａｌ，Ｗ）Ｎ層はＷ元素を含有するため、被覆層５の耐熱性が向上する。その結果、耐クレータ摩耗性に優れる被覆切削工具が得られる。
【００５３】
被覆層５は、基材１と複合化合物層３との間に形成された下部層２を有してもよい。下部層２は、単層構造あるいは複数の層を含む積層構造を有している。下部層２は、Ｔｉ、Ｚｒ、Ｈｆ、Ｖ、Ｎｂ、Ｔａ、Ｃｒ、Ｍｏ、Ｗ、Ａｌ、ＳｉおよびＹからなる群より選ばれる少なくとも１種の元素と、Ｃ、Ｎ、ＯおよびＢからなる群より選ばれる少なくとも１種の元素とからなる化合物を含む。被覆層５が下部層２を含むことによって、被覆切削工具の耐摩耗性が向上する。
【００５４】
下部層２の平均厚さは、０．１μｍ以上３．５μｍ以下であることが好ましい。下部層２の平均厚さがこの範囲にある場合、基材１に対する被覆層５の密着性が向上する傾向がある。下部層２の平均厚さは、より好ましくは、０．５μｍ以上３．０μｍ以下である。
【００５５】
被覆層５は、複合化合物層３の上に形成された上部層４を有してもよい。上部層４は、単層構造あるいは複数の層を含む積層構造を有している。上部層４は、Ｔｉ、Ｚｒ、Ｈｆ、Ｖ、Ｎｂ、Ｔａ、Ｃｒ、Ｍｏ、Ｗ、Ａｌ、ＳｉおよびＹからなる群より選ばれる少なくとも１種の元素と、Ｃ、Ｎ、ＯおよびＢからなる群より選ばれる少なくとも１種の元素とからなる化合物を含む。被覆層５が上部層４を含むことによって、被覆切削工具の耐摩耗性が向上する。
【００５６】
上部層４の平均厚さは、０．１μｍ以上３．５μｍ以下であることが好ましい。上部層４の平均厚さがこの範囲にある場合、被覆切削工具の耐摩耗性が向上する傾向がある。上部層４の平均厚さは、より好ましくは、０．３μｍ以上３．０μｍ以下である。
【００５７】
被覆層５に含まれる各層の平均厚さは、被覆層５の断面組織を観察することで測定することができる。被覆層５全体の平均厚さも、被覆層５の断面組織を観察することで測定することができる。被覆層５の断面組織は、例えば、光学顕微鏡、走査型電子顕微鏡（ＳＥＭ）、または透過型電子顕微鏡（ＴＥＭ）を用いて観察することができる。被覆層５に含まれる各層の平均厚さは、被覆層５の断面の３箇所以上において各層の厚さを測定し、その平均値を算出したものである。被覆層５全体の平均厚さは、被覆層５の断面の３箇所以上において被覆層５全体の厚さを測定し、その平均値を算出したものである。被覆切削工具の金属蒸発源に対向する面の刃先稜線部から、当該面の中心部に向かって５０μｍの位置の近傍において、被覆層５に含まれる各層の平均厚さ及び被覆層５全体の平均厚さを測定する。
【００５８】
本実施形態の被覆切削工具において、被覆層５を形成する方法は、特に限定されない。その例として、イオンプレーティング法、アークイオンプレーティング法、スパッタ法、イオンミキシング法などの物理蒸着法を挙げることができる。これらの中でもアークイオンプレーティング法が好ましい。この方法で被覆層５を形成すると、被覆層５と基材１との密着性が向上する。
【００５９】
本実施形態の被覆切削工具６の製造方法について、具体例を用いて説明する。なお、本実施形態の被覆切削工具６の製造方法は、以下の例に限定されるものではない。
【００６０】
まず、工具形状に加工した基材と金属蒸発源を、物理蒸着装置の反応容器内に設置する。次に、反応容器内に、アルゴン（Ａｒ）ガスと窒素（Ｎ２）ガスを導入する。アルゴン（Ａｒ）ガスと窒素（Ｎ２）ガスの体積比率を、３０：７０〜７０：３０に調整する。次に、基材の温度が３５０℃〜６００℃になるまで加熱した後、基材に−１２０Ｖ〜−４０Ｖのバイアス電圧を印加する。次に、金属蒸発源を１００Ａ〜１５０Ａのアーク放電により蒸発させて（Ｔｉ１−ｘ−ｙＡｌｘＷｙ）Ｎを成膜する。このとき、Ａｒガスの比率が大きいほど、アスペクト比が２以上１０以下である粒子の占める割合（面積％）が大きくなる傾向がある。また、アーク放電の電流値が小さいほど、アスペクト比が２以上１０以下である粒子の占める割合（面積％）が大きくなる傾向がある。成膜温度が低いほど、立方晶（１１１）面のピーク強度が大きくなる傾向がある。成膜温度が高いほど、立方晶(２００)面のピーク強度が大きくなる傾向がある。基材に印加するバイアス電圧が高い（−１２０Ｖと−４０Ｖとでは、−４０Ｖの方が高い。）ほど、立方晶（２００）面のピーク強度が大きくなる傾向がある。基材に印加するバイアス電圧が低いほど、立方晶（１１１）面のピーク強度が大きくなる傾向がある。これらの条件を調整することによって、中間の結晶配向である立方晶（４２２）面のピーク強度が大きくなるようにする。
【００６１】
本実施形態の被覆切削工具６の例として、フライス加工用または旋削加工用の刃先交換型切削インサート、ドリル、エンドミルなどを挙げることができる。
【実施例】
【００６２】
［実施例１］
以下、本発明のさらに具体的な実施例１について説明する。
基材として、工具形状に加工した、８９．５ＷＣ−９．８Ｃｏ−０．７Ｃｒ３Ｃ２（質量％）の組成を有する超硬合金を用意した（型番：ＬＮＭＵ０３０３ＺＥＲ−ＭＪ、株式会社タンガロイ製）。アークイオンプレーティング装置の反応容器内に、下記の表２及び表３に示す複合化合物層の組成となる金属蒸発源を配置した。用意した基材を反応容器内の回転テーブルに固定した。
【００６３】
次に、反応容器内を真空引きした後、反応容器内のヒーターで、温度が４００℃になるまで基材を加熱した。加熱後、反応容器内にＡｒガスを導入して圧力を３．０Ｐａとした。圧力２．４ＰａのＡｒガス雰囲気にて、基材に−２５０Ｖのバイアス電圧を印加し、反応容器内のタングステンフィラメントに１５Ａの電流を流した。これにより、基材の表面を、Ａｒガスによるイオンボンバードメント処理した。基材の表面をイオンボンバードメント処理した後、圧力１×１０−２Ｐａ以下の真空になるまで反応容器内を真空引きした。次に、反応容器内にアルゴン（Ａｒ）ガスと窒素（Ｎ２）ガスを導入し、それらの混合比率を調整するとともに、反応容器内の圧力を３．０Ｐａに調整した。アルゴン（Ａｒ）ガスと窒素（Ｎ２）ガスの混合比率を、下記の表２及び表３に示す。
【００６４】
基材が所定温度になるまで加熱した後、基材にバイアス電圧を印加し、金属蒸発源をアーク放電により蒸発させることによって、基材に被覆層を成膜した。被覆層の成膜条件（温度、バイアス電圧、放電電流）を、下記の表２及び表３に示す。
【００６５】
【表２】
2020199615.tif 000006
【００６６】
【表３】
2020199615.tif 000007
【００６７】
基材の表面に複合化合物層を形成した後、ヒーターの電源を切り、試料温度が１００℃以下になった後で、反応容器内から試料（発明品１〜１２および比較品１〜８）を取り出した。
【００６８】
反応容器内から取り出した試料について、複合化合物層の平均厚さを測定した。具体的には、得られた試料の断面をＴＥＭによって観察し、複合化合物層の厚さを３箇所以上において測定し、それらの平均値を算出した。また、得られた試料の複合化合層の組成を、ＥＤＭによって測定した。測定結果を上記表２及び表３に示す。
【００６９】
次に、得られた試料の断面をＥＢＳＤによって観察した。観察によって得られた画像から、複合化合物層に含まれる（Ｔｉ，Ａｌ，Ｗ）Ｎ粒子の平均粒径を、画像解析ソフトを用いて求めた。また、アスペクト比が２以上１０以下である（Ｔｉ，Ａｌ，Ｗ）Ｎ粒子の占める面積割合を、画像解析ソフトを用いて求めた。これらの結果を、下記の表４及び表５に示す。
【００７０】
また、得られた試料について、ＣｕＫα線を用いたＸ線回折測定を行って、複合化合物層の配向性指数ＴＣ（４２２）を算出した。結果を下記の表４及び表５に示す。
【００７１】
【表４】
2020199615.tif 000008
【００７２】
【表５】
2020199615.tif 000009
【００７３】
得られた試料（発明品１〜１２および比較品１〜８）を用いて、以下の条件で切削試験を行い、試料の耐欠損性および耐摩耗性を評価した。試験結果を以下の表６及び表７に示す。
［試験条件］
被削材：ＳＣＭ４４０、
被削材形状：１５０ｍｍ×２００ｍｍ×６０ｍｍのブロック、
切削速度：２００ｍ／ｍｉｎ、
１刃当たりの送り量：１．０ｍｍ／ｔ、
切り込み深さ：０．６ｍｍ、
クーラント：無し、
評価項目：試料が欠損したとき、または試料の逃げ面摩耗幅または境界摩耗幅が０．３ｍｍに至ったときを工具寿命とし、工具寿命に至るまでの加工長さを測定した。
【００７４】
【表６】
2020199615.tif 000010
【００７５】
【表７】
2020199615.tif 000011
【００７６】
表６及び表７に示す結果から明らかなように、発明品１〜１２は比較品１〜８よりも耐摩耗性及び耐欠損性に優れており、工具寿命が長かった。
【００７７】
［実施例２］
以下、本発明のさらに具体的な実施例２について説明する。
実施例２では、基材と複合化合物層の間に下部層を形成した（発明品１３、１７、２５）。または、複合化合物層の上に上部層を形成した（発明品１５）。または、下部層及び上部層の両方を形成した（発明品１４、１６、１８〜２４、２６）。複合化合物層については、実施例１の発明品１、５、６、９、１０のいずれかと同じ条件で成膜を行った。
以下の表８に、下部層の組成及び平均厚さ、上部層の組成及び平均厚さ、複合化合物層の組成及び平均厚さ、並びに、被覆層全体の平均厚さを示す。各層の組成及び平均厚さの測定については、実施例１と同様に行った。
【００７８】
【表８】
2020199615.tif 000012
【００７９】
下部層及び上部層についても、実施例１の複合化合物層と同様に、アークイオンプレーティング装置の反応容器内にて成膜を行った。以下の表９に、下部層及び上部層を成膜する際の基材の加熱温度、反応容器内の圧力、基材に印加するバイアス電圧、及びアーク放電の電流値を示す。
【００８０】
【表９】
2020199615.tif 000013
【００８１】
得られた試料（発明品１３〜２６）を用いて、上記実施例１と同様の条件で切削試験を行い、試料の耐欠損性および耐摩耗性を評価した。試験結果を以下の表１０に示す。
【００８２】
【表１０】
2020199615.tif 000014
【００８３】
表１０に示す結果から明らかなように、下部層及び上部層のいずれかあるいは両方を成膜した発明品１３〜２６は、複合化合物層のみを成膜した発明品１〜１２よりも耐摩耗性及び耐欠損性に優れており、工具寿命が長かった。
【符号の説明】
【００８４】
１      基材
２      下部層
３      複合化合物層
４      上部層
５      被覆層
６      被覆切削工具
【図１】
2020199615.tif 000017